(57)【要約】  本発明は成形品に加工時に優れた強度、耐熱性、難燃性、および加工性を有するポリアリーレンスルフィドを重合後より効率的に分離精製する方法を提供する。
2021535952.tif 000002
【特許請求の範囲】
【請求項１】
ポリアリーレンスルフィド粒子とアルカリ金属ハロゲン化物粒子、有機溶媒を含む混合液から、デカンタ型遠心分離機を１０００ｒｐｍ〜２５００ｒｐｍ条件下で用いて前記ポリアリーレンスルフィド粒子を先に沈降させて分離した後、有機溶媒とともに前記アルカリ金属ハロゲン化物粒子を沈降させて除去する段階；および
前記分離したポリアリーレンスルフィド粒子を水で洗浄する前に１００℃〜２００℃で乾燥する段階；
を含む、ポリアリーレンスルフィドの分離精製方法。
【請求項２】
前記混合液は、ポリアリーレンスルフィドの合成工程や洗浄工程で生成される廃液である、請求項１に記載のポリアリーレンスルフィドの分離精製方法。
【請求項３】
前記ポリアリーレンスルフィド粒子は、粒子の大きさが１００μｍ〜２０００μｍである、請求項１または２に記載のポリアリーレンスルフィドの分離精製方法。
【請求項４】
前記ポリアリーレンスルフィド粒子は、密度が１ｇ／ｃｍ３〜１．５ｇ／ｃｍ３である、請求項１から３のいずれか一項に記載のポリアリーレンスルフィドの分離精製方法。
【請求項５】
前記アルカリ金属ハロゲン化物粒子は、塩化ナトリウムおよびヨウ化ナトリウムからなる群より選ばれる１種以上である、請求項１から４のいずれか一項に記載のポリアリーレンスルフィドの分離精製方法。
【請求項６】
前記アルカリ金属ハロゲン化物粒子は、粒子の大きさが５μｍ〜３０μｍである、請求項１から５のいずれか一項に記載のポリアリーレンスルフィドの分離精製方法。
【請求項７】
前記アルカリ金属ハロゲン化物粒子は、密度が１．９ｇ／ｃｍ３〜３ｇ／ｃｍ３である、請求項１から６のいずれか一項に記載のポリアリーレンスルフィドの分離精製方法。
【請求項８】
前記有機溶媒は、Ｎ−メチル−２−ピロリドン、アセトン、およびイソプロピルアルコールからなる群より選ばれる１種以上である、請求項１から７のいずれか一項に記載のポリアリーレンスルフィドの分離精製方法。
【請求項９】
前記混合液は、水酸化ナトリウム、酢酸ナトリウム、硫化ナトリウム、硫化水素ナトリウム、およびｐ−ジクロロベンゼンからなる群より選ばれる１種以上をさらに含む、請求項１から８のいずれか一項に記載のポリアリーレンスルフィドの分離精製方法。
【請求項１０】
前記分離したポリアリーレンスルフィド粒子の乾燥段階は、常圧または減圧条件下で行う、請求項１から９のいずれか一項に記載のポリアリーレンスルフィドの分離精製方法。
【請求項１１】
前記乾燥段階以後に得られたポリアリーレンスルフィド粒子は、有機溶媒残留量は０．５重量％以下である、請求項１から１０のいずれか一項に記載のポリアリーレンスルフィドの分離精製方法。
【請求項１２】
前記乾燥段階以後に得られたポリアリーレンスルフィド粒子を水で洗浄した後に、１００℃〜２００℃で乾燥する段階をさらに含む、請求項１から１１のいずれか一項に記載のポリアリーレンスルフィドの分離精製方法。
【請求項１３】
アルカリ金属の水硫化物およびアルカリ金属の水酸化物を、水およびアミド系化合物の混合溶媒中で脱水反応（ｄｅｈｙｄｒａｔｉｏｎ）を行い、アルカリ金属の硫化物、および水とアミド系化合物の混合溶媒を含む硫黄供給源を製造する段階；
前記硫黄供給源を含む反応器にジハロゲン化芳香族化合物およびアミド系化合物を添加し、重合反応させてアルカリ金属ハロゲン化物粒子とともにポリアリーレンスルフィド粒子を合成する段階；
前記ポリアリーレンスルフィド粒子とアルカリ金属ハロゲン化物粒子を含む重合反応生成物を有機溶媒で洗浄する段階；
前記ポリアリーレンスルフィド粒子とアルカリ金属ハロゲン化物粒子、有機溶媒を含む混合液から、デカンタ型遠心分離機を１０００ｒｐｍ〜２５００ｒｐｍ条件下で用いて前記ポリアリーレンスルフィド粒子を先に沈降させて分離した後、有機溶媒とともに前記アルカリ金属ハロゲン化物粒子を沈降させて除去する段階；および
前記分離したポリアリーレンスルフィド粒子を水で洗浄する前に１００℃〜２００℃で乾燥する段階；
を含む、ポリアリーレンスルフィドの製造方法。
【発明の詳細な説明】
【技術分野】
【０００１】
[関連出願との相互引用]
本出願は２０１８年１０月１９日付韓国特許出願第１０−２０１８−０１２５５０５号および２０１９年１０月１７日付韓国特許出願第１０−２０１９−０１２９３８７号に基づく優先権の利益を主張し、当該韓国特許出願の文献に開示されたすべての内容は本明細書の一部として含まれる。
【０００２】
本発明は成形品に加工時に優れた強度、耐熱性、難燃性、および加工性を有するポリアリーレンスルフィドを重合後より効率的に分離精製する方法に関する。
【背景技術】
【０００３】
ポリフェニレンスルフィド（ｐｏｌｙｐｈｅｎｙｌｅｎｅ  ｓｕｌｆｉｄｅ；ＰＰＳ）に代表されるポリアリーレンスルフィド（ｐｏｌｙａｒｙｌｅｎｅ  ｓｕｌｆｉｄｅ，ＰＡＳ）は、優れた強度、耐熱性、難燃性および加工性により自動車、電気・電子製品、機械類などで金属、特にアルミニウムや亜鉛などのダイカスト（ｄｉｅ  ｃａｓｔｉｎｇ）金属を代替する素材として幅広く使用されている。特に、ＰＰＳ樹脂の場合、流動性が良いためガラス繊維などのフィラーや補強剤と混練してコンパウンドとしての使用に有利である。
【０００４】
一般的にＰＡＳはＮ−メチルピロリドン（ＮＭＰ）などのアミド系化合物存在下の重合条件で硫黄供給源とジハロゲン化芳香族化合物を重合反応させて製造する方法が広く知られている。この製造方法の重合反応は脱塩重縮合機構であるため塩化ナトリウムなどの副生成物が多量に生成する。したがって、重合反応後には副生成物の除去工程が必要であるが、通常の処理では副生成物の完全な除去は難しく、市販の汎用のＰＰＳ製品中にはアルカリ金属含有量として数千ｐｐｍ程度が含有されている。このように生成ポリマー中にアルカリ金属塩が残存していると、電気特性などの物性低下を招くなどの問題が発生する。したがって、このようなＰＡＳを原料として用いた成形品を電気電子部品の分野に適用するには、ＰＡＳ中のアルカリ金属による電気特性低下が大きな障害となる。
【０００５】
そのため、ＰＡＳ成分から塩化ナトリウムなどの副生成物を除去する方法としては今でも様々な方法が知られている。例えば、特開昭６１−２２０４４６号公報には水硫化ナトリウム、水酸化ナトリウムおよびｐ−ジクロロベンゼンをＮ−メチル−２−ピロリドン中で反応させて得られたＰＰＳを含む反応物を水および温水で繰り返して洗浄した後、また酸性水溶液で洗浄した後にイオン交換水での洗浄を繰り返す方法が記載されている。しかし、このようにＰＡＳの反応生成段階で発生した金属化合物（副生成物）の除去のために、固形のＰＡＳおよび金属化合物を含有する混合物を水と接触させて金属化合物を水に溶かしてＰＡＳから除去する方法では、金属不純物を除去するために多量の水を用いた多段層の長時間水洗が必要であり、そのため非常に大規模でかつ複雑なプロセスが必要な短所がある。また、この水洗過程で発生する多量の水性廃水の処理も必要であり、プロセスコストや環境負荷の大きな問題がある。一方、このようなＰＡＳ成分から塩化ナトリウムなどの副生成物を除去する方法として、最近では振動メッシュ（ｖｉｂｒａｔｉｎｇ  ｍｅｓｈ）を用いてＰＡＳ成分を濾過して分離して塩化ナトリウムを廃スラリーとともに通過させる方法が知られているが、この場合塩化ナトリウム微粉がメッシュ（ｍｅｓｈ）孔を塞いで数回の濾過工程（ｆｉｌｔｒａｔｉｏｎ）を行った後には分離効率が落ちる短所がある。
【０００６】
また、ＰＡＳを重合した後にも、残留する未反応物質をＮ−メチル−２−ピロリドン（ＮＭＰ）やアセトンなどの有機溶媒や水で洗浄して除去している。このように使用されたＮ−メチル−２−ピロリドンなどの有機溶媒は高価であるだけでなく、水溶液として排出した場合、環境汚染の主な原因になると知られており、一般的に回収精製して循環再利用されている。しかし、Ｎ−メチル−２−ピロリドンなどの有機溶媒は有機物溶解性が高いだけでなく水との相溶性にも優れて水と無限大に混合し、またＰＡＳ製造工程からの流出液のように無機塩が多量溶解している場合にはそのまま蒸留することも困難であるため、多様な分離精製方法が試みられてきた。しかし、ＰＡＳ成分から塩化ナトリウムなどの副生成物を除去するために水洗浄を行う場合に、ＰＡＳ洗浄に使用した有機溶媒と水が混ざって有機溶媒回収に多くのコストがかかる。
【０００７】
そのため、全体工程に使用されるエネルギ消耗および水洗費用を最小化するとともに有機溶媒の回収率を増加させ、かつ連続して繰り返し適用する時にも分離効率の低下なしにポリアリーレンスルフィドをより効率的に分離精製する工程に対する開発が持続的に求められている。
【先行技術文献】
【特許文献】
【０００８】
【特許文献１】特開昭６１−２２０４４６号公報
【発明の概要】
【発明が解決しようとする課題】
【０００９】
本発明は成形品に加工時に優れた強度、耐熱性、難燃性、および加工性を有するポリアリーレンスルフィドを重合後より効率的に分離精製する方法を提供する。
【００１０】
本発明はまた、上述のような分離精製工程を含むポリアリーレンスルフィドの製造方法を提供する。
【課題を解決するための手段】
【００１１】
本発明の一実施形態によれば、ポリアリーレンスルフィド粒子とアルカリ金属ハロゲン化物粒子、有機溶媒を含む混合液から、デカンタ型遠心分離機を１０００ｒｐｍ〜２５００ｒｐｍ条件下で用いて前記ポリアリーレンスルフィド粒子を先に沈降させて分離した後、有機溶媒とともに前記アルカリ金属ハロゲン化物粒子を沈降させて除去する段階；および前記分離したポリアリーレンスルフィド粒子を水で洗浄する前に１００℃〜２００℃で乾燥する段階；を含む、ポリアリーレンスルフィドの分離精製方法が提供される。
【００１２】
また、本発明の他の一実施形態によれば、アルカリ金属の水硫化物およびアルカリ金属の水酸化物を、水およびアミド系化合物の混合溶媒中で脱水反応（ｄｅｈｙｄｒａｔｉｏｎ）を行い、アルカリ金属の硫化物、および水とアミド系化合物の混合溶媒を含む硫黄供給源を製造する段階；前記硫黄供給源を含む反応器にジハロゲン化芳香族化合物およびアミド系化合物を添加し、重合反応させてアルカリ金属ハロゲン化物粒子とともにポリアリーレンスルフィド粒子を合成する段階；前記ポリアリーレンスルフィド粒子とアルカリ金属ハロゲン化物粒子を含む重合反応生成物を有機溶媒で洗浄する段階；前記ポリアリーレンスルフィド粒子とアルカリ金属ハロゲン化物粒子、有機溶媒を含む混合液から、デカンタ型遠心分離機を１０００ｒｐｍ〜２５００ｒｐｍ条件下で用いて前記ポリアリーレンスルフィド粒子を先に沈降させて分離した後、有機溶媒とともに前記アルカリ金属ハロゲン化物粒子を沈降させて除去する段階；および前記分離したポリアリーレンスルフィド粒子を水で洗浄する前に１００℃〜２００℃で乾燥する段階；を含む、ポリアリーレンスルフィドの製造方法が提供される。
【発明の効果】
【００１３】
前述したように、本発明によればアルカリ金属ハロゲン化物粒子による分離効率の低下なしに、粒子の大きさの差によってポリアリーレンスルフィド粒子を先に沈降分離した後に、水で洗浄する前に最適化した乾燥工程によって有機溶媒が残っていない状態で水洗浄を行って有機溶媒の回収率を増加させて回収費用を顕著に減少させ、連続して数回分離しても高い分離効率でポリアリーレンスルフィド粒子を効率的に分離精製できる優れた効果がある。
【図面の簡単な説明】
【００１４】
【図１】本発明の一実施形態により実施例１でポリアリーレンスルフィドを分離精製する工程図を簡略に示す図である。
【図２】実施例１によるデカンタ型遠心分離機でポリアリーレンスルフィド粒子を沈降分離した後に、アルカリ金属ハロゲン化物粒子を沈降させて除去する工程を例示的に示す模式図である。
【図３】従来技術により比較例１のポリアリーレンスルフィドを分離精製する工程図を簡略に示す図である。
【図４】比較例１による振動メッシュ（ｖｉｂｒａｔｉｎｇ  ｍｅｓｈ）においてポリアリーレンスルフィド粒子を濾過して上部で分離精製し、アルカリ金属ハロゲン化物粒子を下部に通過させて除去する工程を例示的に示す模式図である。
【発明を実施するための形態】
【００１５】
本発明で、第１、第２などの用語は多様な構成要素を説明するために使用され、前記用語は一つの構成要素を他の構成要素から区別する目的にのみ使用される。
【００１６】
また、本明細書で使用される用語は単に例示的な実施例を説明するために使用されたものであり、本発明を限定することを意図しない。単数の表現は文脈上明白に異なる意味を示さない限り、複数の表現を含む。本明細書で、「含む」、「備える」または「有する」などの用語は実施された特徴、数字、段階、構成要素またはこれらを組み合わせたものが存在することを指定するためであり、一つまたはそれ以上の他の特徴や数字、段階、構成要素、またはこれらを組み合わせたものなどの存在または付加の可能性をあらかじめ排除しないものと理解されなければならない。
【００１７】
本発明は多様な変更を加えることができ、様々な形態を有することができるため、特定の実施例を例示して下記で詳細に説明する。しかし、これは本発明を特定の開示形態に限定しようとするものではなく、本発明の思想および技術範囲に含まれるすべての変更、均等物ないし代替物を含むものとして理解しなければならない。
【００１８】
以下、本発明をより詳細に説明する。
【００１９】
本発明はポリアリーレンスルフィド粒子とアルカリ金属ハロゲン化物粒子、有機溶媒を含む混合液からポリアリーレンスルフィド粒子を効率的に分離精製する方法が提供される。
【００２０】
特に、本発明はポリアリーレンスルフィド（Ｐｏｌｙａｒｙｌｅｎｅ  ｓｕｌｆｉｄｅ，ＰＡＳ）の製造工程から生成されるポリアリーレンスルフィド粒子を有機溶媒を用いて洗浄を行った後得られた廃液からポリアリーレンスルフィド粒子を効率的に分離できるように、デカンタ型遠心分離機を用いて粒子の大きさの差によってポリアリーレンスルフィド粒子を先に沈降させて分離した後に、水で洗浄する前に最適化した乾燥工程によって有機溶媒が残っていない状態で水洗浄を行って有機溶媒の回収率を増加させて回収費用を減少させることを特徴とする。
【００２１】
また、本発明では重合後生成されたポリアリーレンスルフィド粒子を前記デカンタ型遠心分離機で粒子の大きさの差によって先に沈降分離する方法で、有機溶媒とともにアルカリ金属ハロゲン化物粒子を沈降させて廃液と共に除去することができ、連続して数回分離しても分離効率の低下なしにポリアリーレンスルフィド粒子を効率的に分離回収することができる。
【００２２】
具体的には、前記ポリアリーレンスルフィドの分離精製方法は先に、ポリアリーレンスルフィド粒子とアルカリ金属ハロゲン化物粒子、有機溶媒を含む混合液から、デカンタ型遠心分離機を１０００ｒｐｍ〜２５００ｒｐｍ条件下で用いて前記ポリアリーレンスルフィド粒子を先に沈降させて有機溶媒とともに分離した後に前記アルカリ金属ハロゲン化物粒子を沈降させて除去する段階を含む。
【００２３】
前記ポリアリーレンスルフィドの分離精製方法は、既存の振動メッシュ（ｖｉｂｒａｔｉｎｇ  ｍｅｓｈ）でないデカンタ型遠心分離機を用いることによって、ポリアリーレンスルフィド粒子を濾過して分離精製する時アルカリ金属ハロゲン化物粒子によってメッシュ（ｍｅｓｈ）穴が塞がれて数回の濾過工程（ｆｉｌｔｒａｔｉｏｎ）後には分離効率が落ちる問題を解決し、連続して数回分離しても分離効率が減少しないという特徴がある。
【００２４】
特に、前記デカンタ型遠心１０００ｒｐｍ〜２５００ｒｐｍの条件下で用いることによって、通常知られている粒子の比重差による沈降により分離を行うのではなく、塩化ナトリウムなどのアルカリ金属ハロゲン化物粒子が比重が高いにも関わらず粒子の大きさの差による沈降速度差によりポリアリーレンスルフィド粒子が最も先に沈降して分離精製することを特徴とする。
【００２５】
このように粒子の大きさの差による沈降速度差が示されるように、デカンタ型遠心分離機を１０００ｒｐｍ〜２５００ｒｐｍ条件下で用い得る。前記デカンタ型遠心分離機を２５００ｒｐｍより高い分当たり回転数（ｒｐｍ）で用いる場合には、アルカリ金属ハロゲン化物の沈降が速やかになりポリアリーレンスルフィド（ＰＡＳ）とともに沈降して分離効率が低下する。また、前記デカンタ型遠心分離機を１０００ｒｐｍ未満の条件下で用いる場合には、沈降に時間が長くかかってポリアリーレンスルフィド（ＰＡＳ）内の廃液量が増える問題がある。
【００２６】
この時、前記デカンタ型遠心分離機は常温〜摂氏１８０℃の温度条件下で用い得、常圧〜５ｂａｒの圧力条件下で用い得る。ここで、常温とは大気圧条件下での温度（ｎｏｒｍａｌ  ｐｒｅｓｓｕｒｅ，ａｍｂｉｅｎｔ  ｔｅｍｐｅｒａｔｕｒｅ）または室温（ｒｏｏｍ  ｔｅｍｐｅｒａｔｕｒｅ）をいい、約２０℃〜約２８℃、または約２２℃〜約２６℃程度であり得る。また、常圧とは別途の減圧や加圧のない大気圧（ｎｏｒｍａｌ  ｐｒｅｓｓｕｒｅ，ａｔｍｏｓｐｈｅｒｉｃ  ｐｒｅｓｓｕｒｅ）をいい、約０．９５ａｔｍ〜約１．１ａｔｍ、または約０．９５ｂａｒ〜約１．１ｂａｒ程度であり得る。
【００２７】
本発明によるポリアリーレンスルフィドの分離精製工程で使用できるデカンタ型遠心分離機の具体的な種類は特に制限されない。例えば、デカンタ型遠心分離機は一般的に市販されており、本発明ではこれら市販のものを用いることができる。
【００２８】
このようなデカンタ型遠心分離機（ｄｅｃａｎｔｅｒ  ｃｅｎｔｒｉｆｕｇａｌ  ｓｅｐｅｒａｔｏｒ）は、遠心力を用いて液液系、液固系の混合物を沈降分離、脱水、濃縮などに分離できる装置である。ただし、一般的にデカンタ型遠心分離機は粒子の比重、すなわち、密度差によって比重が大きい粒子を沈降させて分離すると知られている。しかし、本発明はこのようなデカンタ型遠心分離機を最適化条件で駆動して比重差による沈降分離でなく粒子の大きさの差によってポリアリーレンスルフィド粒子を先に沈降分離した後に前記アルカリ金属ハロゲン化物粒子を沈降させて除去することを特徴とする。
【００２９】
本発明は特に、ポリアリーレンスルフィド（Ｐｏｌｙａｒｙｌｅｎｅ  ｓｕｌｆｉｄｅ，ＰＡＳ）の製造工程から生成されるポリアリーレンスルフィド粒子と多様な無機塩と不純物が含まれている廃液から、ポリアリーレンスルフィド粒子を効率的に分離しようするものである。そのため、前記デカンタ型遠心分離機に投入される混合液はポリアリーレンスルフィドの合成工程や洗浄工程で生成される廃液やその混合液であり得、重合工程の生成物であるポリアリーレンスルフィド粒子と副生成物であるアルカリ金属ハロゲン化物粒子、洗浄時使用される有機溶媒と水と共に水酸化ナトリウム（ｓｏｄｉｕｍ  ｈｙｄｒｏｘｉｄｅ，ＮａＯＨ）、酢酸ナトリウム（ｓｏｄｉｕｍ  ａｃｅｔａｔｅ，ＮａＯＡｃ）、硫化ナトリウム（ｓｏｄｉｕｍ  ｓｕｌｆｉｄｅ，Ｎａ２Ｓ）、硫化水素ナトリウム（ｓｏｄｉｕｍ  ｈｙｄｒｏｓｕｌｆｉｄｅ，ＮａＳＨ）、およびｐ−ジクロロベンゼンなどからなる群より選ばれる１種以上をさらに含むものであり得る。
【００３０】
ここで、前記ポリアリーレンスルフィド粒子の具体的な例としてはポリフェニレンスルフィド（ＰＰＳ）が挙げられる。
【００３１】
前記ポリアリーレンスルフィド粒子は、粒子の大きさが１００マイクロメーター（μｍ）〜２０００マイクロメーター（μｍ）、あるいは１５０μｍ〜１８００μｍであり得る。
【００３２】
一例として、前記ポリアリーレンスルフィド粒子の大きさは、１００μｍ、４０μｍ、あるいは１０μｍなどの多様な篩孔径を有する工程規格の標準メッシュシーブ（ｍｅｓｈ  ｓｅｉｖｅ）を用いて測定し得る。前記ポリアリーレンスルフィド粒子の大きさを測定する具体的な条件は特に限定されるものではないが、例えば、前記ポリアリーレンスルフィド粒子を約２２℃〜２６℃で６０％〜７８％の相対湿度下で約３時間以上、好ましくは約６時間以上、または約９時間以上、より好ましくは１５時間以上、さらに好ましくは２４時間以上保管した後に粒子の大きさを測定し得る。
【００３３】
また、前記ポリアリーレンスルフィド粒子は、密度が１ｇ／ｃｍ３〜１．５ｇ／ｃｍ３、あるいは１．１ｇ／ｃｍ３〜１．４５ｇ／ｃｍ３であり得る。
【００３４】
一例として、前記密度は米国材料試験学会ＡＳＴＭ  Ｄ  １５０５の方法で測定し得る。
【００３５】
一方、ポリアリーレンスルフィド（Ｐｏｌｙａｒｙｌｅｎｅ  ｓｕｌｆｉｄｅ，ＰＡＳ）の製造工程でポリアリーレンスルフィド粒子とともに副生成物として生成される前記アルカリ金属ハロゲン化物粒子の具体的な例としては塩化ナトリウム（ＮａＣｌ）およびヨウ化ナトリウム（ＮａＩ）などが挙げられ、これらの中で一つ以上であり得る。
【００３６】
前記アルカリ金属ハロゲン化物粒子は、粒子の大きさが５μｍ〜３０μｍ、あるいは６μｍ〜２８μｍであり得る。
【００３７】
また、前記アルカリ金属ハロゲン化物粒子は、密度が１．９ｇ／ｃｍ３〜３ｇ／ｃｍ３、あるいは２ｇ／ｃｍ３〜２．８ｇ／ｃｍ３であり得る。
【００３８】
ここで、前記アルカリ金属ハロゲン化物粒子の大きさと密度は、ポリアリーレンスルフィド粒子と同様の方法により測定し得る。
【００３９】
また、ポリアリーレンスルフィド（Ｐｏｌｙａｒｙｌｅｎｅ  ｓｕｌｆｉｄｅ，ＰＡＳ）の製造工程から生成されるポリアリーレンスルフィド粒子と副生成物であるアルカリ金属ハロゲン化物粒子とともに含まれる前記有機溶媒は洗浄工程で使用されたものであり、前記有機溶媒の具体的な例としては、Ｎ−メチル−２−ピロリドン（ＮＭＰ）、アセトン、およびイソプロピルアルコール（ＩＰＡ）などが挙げられ、これらの中で一つ以上であり得る。
【００４０】
一方、本発明の一実施形態により、前述したようにデカンタ型遠心分離機を用いてポリアリーレンスルフィド粒子と有機溶媒を分離した後に、前記分離したポリアリーレンスルフィド粒子を水で洗浄する前に１次乾燥工程によって有機溶媒などを除去する段階を行う。
【００４１】
特に、前記ポリアリーレンスルフィド粒子の水洗前１次乾燥工程は、約１００℃〜約２００℃の条件下で水洗浄に先立ち行うことによって、有機溶媒が残っていない状態で水洗浄を行って有機溶媒の回収率を増加させて回収費用を減少させることができる。
【００４２】
前記１次乾燥工程は約１００℃〜約２００℃で行い、好ましくは約１２０℃〜約１９０℃、あるいは約１３５℃〜約１８０℃で行い得る。特に、前記１次乾燥工程は、重合や洗浄に使用した有機溶媒を蒸発させるために約１００℃以上で行い、好ましくは約１２０℃以上、あるいは約１３５℃以上で行い得る。また、前記１次乾燥工程で高温の空気との接触によるポリアリーレンスルフィド（ＰＡＳ）の架橋化を防ぐためには約２００℃以下で行い、好ましくは約１９０℃以下、あるいは約１８０℃以下で行い得る。
【００４３】
また、前記１次乾燥工程は常圧または減圧条件下で行い得る。常圧とは前述したとおりであり、減圧とは常圧未満の圧力条件をいう。一例として、前記１次乾燥工程は４×１０−１４ｂａｒ〜１．１ｂａｒ、あるいは４×１０−１０ｂａｒ〜１．１ｂａｒ、あるいは４×１０−６ｂａｒ〜１．１ｂａｒの圧力条件下で行い得る。特に、好ましくは、有機溶媒の蒸発をさらに容易にし、架橋化が起きないようにするために減圧条件下で行い得る。
【００４４】
本発明では上述したようなポリアリーレンスルフィド粒子の水洗前１次乾燥工程によって有機溶媒が残っていない状態で水洗浄を行い得、前記乾燥後で得られたポリアリーレンスルフィド粒子に有機溶媒残留量は０．５重量％以下、あるいは０．３重量％以下、あるいは０．１重量％以下であることを特徴とする。
【００４５】
引き続き、上記した１次乾燥工程によって有機溶媒などを除去した後にポリアリーレンスルフィド粒子に対する水洗浄工程を１回または２回以上繰り返してさらに行い得る。また、前記乾燥したポリアリーレンスルフィド粒子を水で洗浄した後には、水などの溶媒を除去するために２次乾燥工程をさらに行い得る。前記２次乾燥工程は約１００℃〜約２００℃、あるいは１３０℃〜約１９０℃、あるいは約１４０℃〜約１８０℃で行い得る。特に、前記２次乾燥工程は、洗浄工程後の水などの溶媒を蒸発させるために約１００℃以上、あるいは約１３０℃以上、あるいは約１４０℃以上で行い得る。また、前記２次乾燥工程で高温の空気との接触によるポリアリーレンスルフィド（ＰＡＳ）の架橋化を防ぐためには約２００℃以下で行い、好ましくは約１９０℃以下、あるいは約１８０℃以下で行い得る。
【００４６】
また、前記２次乾燥工程は常圧または減圧条件下で行い得る。常圧とは前述したとおりであり、減圧とは常圧未満の圧力条件をいう。一例として、前記２次乾燥工程は４×１０−１４ｂａｒ〜１．１ｂａｒ、あるいは４×１０−１０ｂａｒ〜１．１ｂａｒ、あるいは４×１０−６ｂａｒ〜１．１ｂａｒの圧力条件下で行い得る。特に、水などの溶媒蒸発をさらに容易にし、架橋化が起きないようにするために減圧条件下で行い得る。
【００４７】
上述したようなポリアリーレンスルフィドの分離精製方法によりデカンタ型遠心分離機を用いて粒子の大きさの差によってポリアリーレンスルフィド粒子を先に沈降分離した後に、水で洗浄する前に最適化した乾燥工程によって有機溶媒が残っていない状態で水洗浄を行って有機溶媒の回収率を増加させて回収費用を顕著に減少させることができる。
【００４８】
特に、本発明の分離精製工程により分離精製されたポリアリーレンスルフィド（ＰＡＳ）粒子に対する回収収率は、約９０％以上、あるいは約９５％以上、あるいは約９８％以上であり、水洗浄工程によって得られた洗浄水内の有機溶媒の残留含有量は約０．５重量％以下、あるいは約０．１重量％以下、あるいは０．０５重量％以下であり得る。
【００４９】
一方、本発明の他の一実施形態によれば、上述したような分離精製工程を含むポリアリーレンスルフィドの製造方法が提供される。
【００５０】
前記ポリアリーレンスルフィドの製造方法は、アルカリ金属の水硫化物およびアルカリ金属の水酸化物を、水およびアミド系化合物の混合溶媒中で脱水反応（ｄｅｈｙｄｒａｔｉｏｎ）を行い、アルカリ金属の硫化物、および水とアミド系化合物の混合溶媒を含む硫黄供給源を製造する段階（１段階）；前記硫黄供給源を含む反応器にジハロゲン化芳香族化合物およびアミド系化合物を添加し、重合反応させてアルカリ金属ハロゲン化物粒子とともにポリアリーレンスルフィド粒子を合成する段階（２段階）；前記ポリアリーレンスルフィド粒子とアルカリ金属ハロゲン化物粒子を含む重合反応生成物を有機溶媒で洗浄する段階（３段階）；前記ポリアリーレンスルフィド粒子とアルカリ金属ハロゲン化物粒子、有機溶媒を含む混合液から、デカンタ型遠心分離機を１０００ｒｐｍ〜２５００ｒｐｍ条件下で用いて前記ポリアリーレンスルフィド粒子を先に沈降させて分離した後、有機溶媒とともに前記アルカリ金属ハロゲン化物粒子を沈降させて除去する段階（４段階）；および前記分離したポリアリーレンスルフィド粒子を水で洗浄する前に１００℃〜２００℃で乾燥する段階（５段階）；を含むことを特徴とする。
【００５１】
本発明の他の一実施形態による前記ポリアリーレンスルフィドの製造方法を各段階別に説明する。
【００５２】
上述した第１段階は硫黄供給源を準備する段階である。
【００５３】
前記硫黄供給源はアルカリ金属の水硫化物、アルカリ金属の水酸化物を、水およびアミド系化合物の混合溶媒中で脱水反応（ｄｅｈｙｄｒａｔｉｏｎ）を行って製造されたものである。したがって、前記硫黄供給源はアルカリ金属の水硫化物とアルカリ金属の水酸化物の反応によって生成されたアルカリ金属の硫化物と共に、脱水反応後残留する水、アミド系化合物の混合溶媒を含み得る。
【００５４】
前記アルカリ金属の硫化物は反応時使用されるアルカリ金属の水硫化物の種類によって決定され得、具体的な例としては硫化リチウム、硫化ナトリウム、硫化カリウム、硫化ルビジウムまたは硫化セシウムなどが挙げられ、これらのいずれか一つまたは二つ以上の混合物が含まれ得る。
【００５５】
前記アルカリ金属の水硫化物とアルカリ金属の水酸化物の反応による硫黄供給源の製造時、使用可能なアルカリ金属の水硫化物の具体的な例としては硫化水素リチウム、硫化水素ナトリウム、硫化水素カリウム、硫化水素ルビジウムまたは硫化水素セシウムなどが挙げられる。これらのいずれか一つまたは二つ以上の混合物が使用され得、これらの無水物または水和物も使用可能である。
【００５６】
また、前記アルカリ金属の水酸化物の具体的な例としては水酸化リチウム、水酸化ナトリウム、水酸化カリウム、水酸化ルビジウム、または水酸化セシウムなどが挙げられ、これらのいずれか一つまたは二つ以上の混合物が使用され得る。前記アルカリ金属の水酸化物はアルカリ金属の水硫化物１当量に対して０．９０〜２．０の当量比、より具体的には１．０〜１．５の当量比、さらに具体的には１．０〜１．２の当量比で使用され得る。
【００５７】
一方、本発明において、当量はモル当量（ｅｑ／ｍｏｌ）を意味する。
【００５８】
また、前記アルカリ金属の水硫化物とアルカリ金属の水酸化物の反応による硫黄供給源の製造時、重合助剤として重合反応を促進させて短時間内にポリアリーレンスルフィドの重合度を高めることができるアルカリ金属の有機酸塩が投入され得る。前記アルカリ金属の有機酸塩は具体的には、酢酸リチウム、または酢酸ナトリウムなどであり得、これらのいずれか一つまたは二つ以上の混合物が使用され得る。前記アルカリ金属の有機酸塩はアルカリ金属の水硫化物１当量に対して０．０１〜１．０、より具体的には０．０１〜０．８、さらに具体的には０．０５〜０．５の当量比で使用され得る。
【００５９】
上記したアルカリ金属の水硫化物とアルカリ金属の水酸化物の反応は、水とアミド系化合物の混合溶媒中で行われるが、この際、前記アミド系化合物の具体的な例としてはＮ，Ｎ−ジメチルホルムアミドまたはＮ，Ｎ−ジメチルアセトアミドなどのアミド化合物；Ｎ−メチル−２−ピロリドン（ＮＭＰ）またはＮ−シクロヘキシル−２−ピロリドンなどのピロリドン化合物；Ｎ−メチル−ε−カプロラクタムなどのカプロラクタム化合物；１，３−ジアルキル−２−イミダゾリジノンなどのイミダゾリジノン化合物；テトラメチル尿素などの尿素化合物；または、ヘキサメチルリン酸トリアミドなどのリン酸アミド化合物などが挙げられ、これらのいずれか一つまたは二つ以上の混合物が使用され得る。この中でも反応効率およびポリアリーレンスルフィド製造のための重合時重合溶媒への共溶媒効果を考慮すると前記アミド系化合物はより具体的にはＮ−メチル−２−ピロリドン（ＮＭＰ）であり得る。
【００６０】
また、前記水はアミド系化合物１当量に対して約１〜８の当量比で使用され得、より具体的には約１．５〜５、さらに具体的には約２．５〜５の当量比で使用され得る。
【００６１】
一方、前記第１段階で、アルカリ金属の水硫化物およびアルカリ金属の水酸化物などを含む反応物は脱水反応（ｄｅｈｙｄｒａｔｉｏｎ）によりアルカリ金属の硫化物を生成させることができる。この時、前記脱水反応は約１３０℃〜２０５℃の温度範囲で、約１００ｒｐｍ〜約５００ｒｐｍの速度で攪拌して行われ得る。より具体的には約１７５℃〜２００℃の温度範囲で約１００ｒｐｍ〜約３００ｒｐｍの速度で攪拌して行われ得る。この時、前記脱水反応の時間は約３０分〜６時間以内、または約１時間〜３時間以内で行われ得る。
【００６２】
このような脱水工程の間に反応物中、水などの溶媒が蒸留などにより除去され得、水と共にアミド系化合物の一部が排出され、また、硫黄供給源内に含まれた一部の硫黄が脱水工程の間の熱によって水と反応して硫化水素気体として揮散され得る。
【００６３】
一方、前記のようなアルカリ金属の水硫化物、アルカリ金属の水酸化物およびアルカリ金属塩の反応結果として、アルカリ金属の硫化物が水とアミド系化合物の混合溶媒中に固相に析出される。そのため、本発明によるポリアリーレンスルフィド製造時の硫黄供給源として、上記したアルカリ金属の水硫化物とアルカリ金属の水酸化物を反応させて製造した硫黄供給源が使用される場合、硫黄供給源のモル比は反応時投入したアルカリ金属の水硫化物のモル比とする。
【００６４】
引き続き、上記した反応結果として生成されたアルカリ金属の硫化物を含む反応生成物中の水などの溶媒を除去するために、脱水工程が行われる。前記脱水工程はこの分野に良く知られた方法により行われ得るため、その条件は大きく制限されず、具体的な工程条件は前述したとおりである。
【００６５】
また、前記脱水工程の間に硫黄供給源内に含まれた硫黄が水と反応して硫化水素とアルカリ金属水酸化物が生成され、生成された硫化水素は揮散するので、脱水工程の間に系外に揮散する硫化水素によって脱水工程後系内に残存する硫黄供給源中の硫黄の量は減少し得る。一例として、アルカリ金属水硫化物を主成分とする硫黄供給源を使用する場合、脱水工程後に系内に残存する硫黄の量は、投入した硫黄供給源内の硫黄のモル量から系外に揮散した硫化水素のモル量を引いた値と同一である。そのため系外に揮散した硫化水素の量から脱水工程後系内に残存する硫黄供給源中に含まれた有効硫黄の量を定量することが必要である。具体的には、前記脱水工程は有効硫黄１モルに対して水が１〜５のモル比、より具体的には１．５〜４、さらに具体的には１．７５〜３．５のモル比になるまで行われ得る。前記脱水工程によって硫黄供給源内の水分量が過度に減少する場合には重合工程に先立ち水を添加して水分量を調節することができる。
【００６６】
そのため、上記したようなアルカリ金属の水硫化物とアルカリ金属の水酸化物の反応および脱水によって製造された硫黄供給源は、アルカリ金属の硫化物と共に、水およびアミド系化合物の混合溶媒を含み得、前記水は硫黄供給源内に含まれた硫黄１モルに対して具体的には１．７５〜３．５のモル比で含まれ得る。また、前記硫黄供給源は硫黄と水の反応によって生成されたアルカリ金属の水酸化物をさらに含み得る。
【００６７】
一方、本発明の一実施形態により、第２段階は前記硫黄供給源をジハロゲン化芳香族化合物と重合反応させてポリアリーレンスルフィドを製造する段階である。
【００６８】
前記ポリアリーレンスルフィドの製造のために使用可能なジハロゲン化芳香族化合物は、芳香族環での二つの水素がハロゲン原子に置換された化合物として、具体的な例としてはｏ−ジハロベンゼン、ｍ−ジハロベンゼン、ｐ−ジハロベンゼン、ジハロトルエン、ジハロナフタレン、ジハロビフェニル、ジハロ安息香酸、ジハロジフェニルエーテル、ジハロジフェニルスルホン、ジハロジフェニルスルホキシドまたはジハロジフェニルケトンなどが挙げられ、これらのいずれか一つまたは二つ以上の混合物が使用され得る。前記ジハロゲン化芳香族化合物において、ハロゲン原子はフッ素、塩素、臭素またはヨウ素であり得る。この中でもポリアリーレンスルフィドの製造時反応性および副反応生成減少効果などを考慮すると、ｐ−ジクロロベンゼン（ｐ−ＤＣＢ）が使用され得る。
【００６９】
前記ジハロゲン化芳香族化合物は硫黄供給源１当量を基準として約０．８〜１．２の当量で投入され得る。上記した含有量の範囲内で投入される場合、製造されるポリアリーレンスルフィドの溶融粘度低下およびポリアリーレンスルフィド内に存在するクロリン含有量の増加に対する恐れなしに、優れた物性的特徴を有するポリアリーレンスルフィドを製造することができる。硫黄供給源とジハロゲン化芳香族化合物の添加量制御による優れた改善効果を考慮すると、より具体的にはジハロゲン化芳香族化合物は約０．９〜１．１の当量で投入され得る。
【００７０】
また、前記第２段階を行う前に、ジハロゲン化芳香族化合物の気化を防ぐために前記硫黄供給源を含む反応器の温度を約１５０℃〜２００℃の温度で下降させる段階をさらに含み得る。
【００７１】
また、上記した硫黄供給源とジハロゲン化芳香族化合物の重合反応は非プロトン性極性有機溶媒として、高温でアルカリに対して安定したアミド系化合物の溶媒中で行われ得る。
【００７２】
前記アミド系化合物の具体的な例は、先立って説明したとおりであり、例示した化合物の中でも反応効率などを考慮すると、より具体的には前記アミド系化合物はＮ−メチル−２−ピロリドン（ＮＭＰ）またはＮ−シクロヘキシル−２−ピロリドンなどのピロリドン化合物であり得る。
【００７３】
前記第１段階での硫黄供給源中に含まれたアミド系化合物が共溶媒として作用できるので、第２段階で添加されるアミド系化合物は重合反応系内に存在するアミド系化合物に対する水（Ｈ２Ｏ）のモル比（水／アミド系化合物のモル比）が約０．８５以上になるようにする量で添加され得る。
【００７４】
また、前記重合反応時分子量調節剤、架橋剤など重合反応や分子量を調節するためのその他添加剤が最終的に製造されるポリアリーレンスルフィドの物性および製造収率を低下させない範囲内の含有量でさらに添加されてもよい。
【００７５】
前記硫黄供給源とジハロゲン化芳香族化合物の重合反応は約２００℃〜３００℃で行われ得る。または上記した温度範囲内で温度を変化させて多段階に行われることもできる。具体的には約２００℃以上約２５０℃未満での１次重合反応後、連続して１次重合反応時の温度より高い温度で、具体的には約２５０℃〜約３００℃で２次重合反応が行われ得る。
【００７６】
上記した重合反応の結果として生成されたポリアリーレンスルフィドは粒子形態で生成され、前記ポリアリーレンスルフィド粒子とともに副生成物としてアルカリ金属ハロゲン化物粒子が生成される。
【００７７】
このように生成されたポリアリーレンスルフィド粒子とアルカリ金属ハロゲン化物粒子に関連する特徴は前述したとおりであり、具体的な説明は省略する。
【００７８】
一方、本発明の一実施形態により、第３段階は前記重合反応の結果として生成された反応生成物中で重合後生成されるオリゴマー（ｏｌｉｇｏｍｅｒ）など不純物除去のために有機溶媒を用いて洗浄する段階である。
【００７９】
前記有機溶媒の具体的な例としては、Ｎ−メチル−２−ピロリドン（ＮＭＰ）、アセトン、およびイソプロピルアルコール（ＩＰＡ）などが挙げられ、これらの一つ以上であり得る。
【００８０】
このように有機溶媒を使用した洗浄工程はこの分野に良く知られた方法により行われ得るため、その条件は大きく制限されない。
【００８１】
一方、本発明の一実施形態により、第４段階は前記重合反応の結果として生成された反応生成物からポリアリーレンスルフィド粒子を先に沈降分離精製する段階である。
【００８２】
前記ポリアリーレンスルフィド粒子の分離精製のために、前記ポリアリーレンスルフィド粒子とアルカリ金属ハロゲン化物粒子、アミド系化合物を含む混合液をデカンタ型遠心分離機に投入し、前記デカンタ型遠心分離機を１０００ｒｐｍ〜２５００ｒｐｍ条件下で稼動することによって、前記ポリアリーレンスルフィド粒子を先に沈降分離した後にアルカリ金属ハロゲン化物粒子を沈降させて除去する。
【００８３】
本発明の他の一実施形態で、前記ポリアリーレンスルフィド粒子をデカンタ型遠心分離機を用いて沈降分離する工程に関連する特徴は前述したとおりであり、具体的な説明は省略する。
【００８４】
一方、本発明の一実施形態により、第５段階は前述したようにデカンタ型遠心分離機を用いてポリアリーレンスルフィド粒子と有機溶媒を分離した後に、前記分離したポリアリーレンスルフィド粒子を水で洗浄する前に１次乾燥工程によって有機溶媒などを除去する段階である。
【００８５】
特に、前記ポリアリーレンスルフィド粒子の水洗前１次乾燥工程は、約１００℃〜約２００℃で水洗浄に先立ち行うことによって、有機溶媒が残っていない状態で水洗浄を行って有機溶媒の回収率を増加させて回収費用を減少させることができる。
【００８６】
本発明の他の一実施形態で、前記ポリアリーレンスルフィド粒子を水で洗浄する前に１次乾燥させる工程に関連する特徴は前述したとおりであり、具体的な説明は省略する。
【００８７】
以後分離精製されたポリアリーレンスルフィド粒子については通常の方法により、水などを用いた洗浄や濾過、乾燥工程が選択的にさらに行われ得る。
【００８８】
前記ポリアリーレンスルフィドの具体的な製造方法は後述する実施例を参照し得る。しかし、ポリアリーレンスルフィドの製造方法が本明細書に記述した内容に限定されるものではなく、前記製造方法は本発明が属する技術分野で通常採用する段階を追加で採用し得、前記製造方法の段階（ら）は通常変更可能な段階（ら）によって変更され得る。
【００８９】
以下、本発明の理解を深めるために好ましい実施例を提示する。しかし、下記の実施例は本発明をより容易に理解するために提供されるだけであり、 本発明の内容はこれによって限定されるものではない。
【００９０】
実施例１
１−１．ポリフェニレンスルフィドの製造
ＰＰＳポリマーを作るために７０％硫化水素ナトリウム（ＮａＳＨ）と水酸化ナトリウム（ＮａＯＨ）を１：１．０５の当量割合で混合して硫化ナトリウムを製造する。この時、０．４当量の酢酸ナトリウム（ＣＨ３ＣＯＯＮａ）粉末および１．６５当量のＮ−メチル−２−ピロリドン（ＮＭＰ）、４．７２当量の脱イオン水（ＤＩ  ｗａｔｅｒ）を反応器に添加した。ここで、当量はモル当量（ｅｑ／ｍｏｌ）を意味する。この時、固体試薬を先に入れてＮＭＰ、ＤＩ  ｗａｔｅｒ順に投入した。それから、反応器を約１５０ｒｐｍで攪拌し、約１９５℃まで１時間４０分間加熱して脱水させた。その後、反応器の温度を約１７５℃まで下降させ、硫化水素ナトリウムの１．０２倍当量のパラ−ジクロロベンゼン（ｐ−ＤＣＢ）と１．３５当量のＮ−メチル−２−ピロリドン（ＮＭＰ）を反応器に添加した。その後反応混合物は、前段反応としては摂氏約２３０℃まで加熱して約２時間の間反応させ、再び後段反応として摂氏約２５５℃まで加熱して約２時間反応させた後約３当量の蒸溜水を添加して約５分の間攪拌した。そして、その結果物であるＰＰＳポリマー粒子を含むスラリー５００ｇを得た。前記スラリーにはポリアリーレンスルフィド粒子とアルカリ金属ハロゲン化物粒子、アミド系化合物が含まれている。
【００９１】
１−２．ポリフェニレンスルフィドの分離精製回収
前記１−１段階で生成されたスラリー中１００ｇを分取してＮＭＰ１００ｇずつを使用して１回洗浄を行った後得られた混合液に対して、図１に示すようにデカンタ型遠心分離機を用いて濾過工程（ｆｉｌｔｒａｔｉｏｎ）を行ってＰＰＳウエットケーキ（ｗｅｔ  ｃａｋｅ）にポリアリーレンスルフィドを分離した。この時、前記デカンタ型遠心分離機は常温常圧条件下で１０００ｒｐｍで使用した。
【００９２】
このように得られたＰＰＳウエットケーキ（ｗｅｔ  ｃａｋｅ）は水洗浄に先立ち温度摂氏１５０℃で圧力約０．１５ｂａｒ以下の条件下で１次減圧乾燥（ｖａｃｕｕｍ  ｄｒｙｉｎｇ）工程を行って乾燥ＰＰＳ（Ｄｒｙ  ＰＰＳ）を作った。前記乾燥ＰＰＳ（Ｄｒｙ  ＰＰＳ）で有機溶媒残留量は０．５重量％以下になった。以後に水５０ｇずつを使用して４回繰り返し洗浄を行った後温度摂氏１５０℃で圧力約０．１５ｂａｒ以下の条件下で２次減圧乾燥（ｖａｃｕｕｍ  ｄｒｙｉｎｇ）工程を行った。
【００９３】
以上の過程を繰り返して生成されたＰＰＳスラリー１００ｇを濾過するためにかかる時間は投入などの追加時間を含んで合計０．３時間であり、分離精製したＰＰＳ粒子の総量は約１５．２ｇであり、回収後廃水に残っているＰＰＳ微粉を微細フィルタ（ｆｉｌｔｅｒ）を用いて追加で回収した分量の重量は約０．３１ｇであった。そのため、このように回収された全体ＰＰＳ粒子総含有量中の分離精製されたＰＰＳ粒子の回収収率は約９８％であることを確認した。また、最後の乾燥段階以前に行った水洗浄工程によって集められた洗浄水内のＮＭＰ含有量は５００ｐｐｍ（０．０５重量％）であることを確認した。
【００９４】
比較例１
前記実施例１の１−１段階で生成されたスラリー中１００ｇを分取してＮＭＰ５０ｇを使用して１回洗浄を行った後得られた混合液に対する分離精製工程を行うことにおいて、図３に示すようにデカンタ型遠心分離機の代わりに振動メッシュ（ｖｉｂｒａｔｉｎｇ  ｍｅｓｈ、図４参照）を用いて常温、常圧条件下で濾過工程（ｆｉｌｔｒａｔｉｏｎ）を行ってＰＰＳウエットケーキ（ｗｅｔ  ｃａｋｅ）を得て別途の１次乾燥工程なしに水洗浄工程を行ったことを除いては実施例１と同様の方法でポリアリーレンスルフィドの分離精製工程を行った。
【００９５】
以上の過程を繰り返して生成されたＰＰＳスラリー１００ｇを濾過するためにかかる時間は合計０．５時間であり、分離精製したＰＰＳ粒子の総量は約１４．７ｇで回収収率は約９４．８％であった。また、最後の乾燥段階以前に行った水洗浄工程によって集められた洗浄水内のＮＭＰ含有量は４重量％で分離効率が大きく低下したことがわかる。
【００９６】
比較例２
前記実施例１の１−１段階で生成されたスラリー中１００ｇを分取してＮＭＰ５０ｇを使用して１回洗浄を行った後得られた混合液に対する分離精製工程を行うことにおいて、真空乾燥の代わりにトレー（ｔｒａｙ）で摂氏９０℃常圧乾燥を行ったことを除いては実施例１と同様の方法でポリアリーレンスルフィドの分離精製工程を行った。
【００９７】
以上の過程を繰り返して生成されたＰＰＳスラリー１００ｇを濾過するためにかかる時間は投入などの追加時間を含んで合計０．３時間であり、分離精製したＰＰＳ粒子の総量は約１５．４ｇであり、回収後廃水に残っているＰＰＳ微粉を微細フィルタ（ｆｉｌｔｅｒ）を用いて追加で回収した分量の重量は約０．１１ｇであった。そのため、このように回収された全体ＰＰＳ粒子総含有量中の分離精製されたＰＰＳ粒子の回収収率は約９８％であることを確認した。また、最後の乾燥段階以前に行った水洗浄工程によって集められた洗浄水内のＮＭＰ含有量は４０００ｐｐｍ（０．４重量％）で分離効率が低下したことがわかる。
【図１】
2021535952.tif 000003
【図２】
2021535952.tif 000004
【図３】
2021535952.tif 000005
【図４】
2021535952.tif 000006
【国際調査報告】
2021535952.tif 000007
2021535952.tif 000008
2021535952.tif 000009
2021535952.tif 000010